(57)【要約】【課題】シート表面に柄印刷やベタ印刷などの印刷層を形成するものであっても高い遮熱性能を得ることができる遮熱化粧シートを提供すること。【解決手段】遮熱化粧シート１は、熱可塑性樹脂と顔料とを含有する組成物をシート状に成形加工したシート層１０と、シート層１０表面に形成される印刷層１１とを備え、顔料は、少なくともカーボンブラックを含まず、赤外線反射顔料２０を含み、印刷層１１は、少なくともカーボンブラックを含まず、赤外線透過顔料２１を含む。【選択図】図１
2012082602.tif 000002
【特許請求の範囲】
【請求項１】
熱可塑性樹脂と顔料とを含有する組成物をシート状に成形加工したシート層と、該シート層表面に形成される印刷層とを備え、
前記顔料は、少なくともカーボンブラックを含まず、赤外線反射顔料を含み、
前記印刷層は、少なくともカーボンブラックを含まず、赤外線透過顔料を含むことを特徴とする遮熱化粧シート。
【請求項２】
前記赤外線反射顔料は赤外線反射酸化チタンであることを特徴とする請求項１記載の遮熱化粧シート。
【請求項３】
前記組成物は、炭酸カルシウムを含むことを特徴とする請求項１又は２記載の遮熱化粧シート。
【請求項４】
前記組成物は、加工助剤としてのアクリル系改質剤を含むことを特徴とする請求項１〜３のいずれかに記載の遮熱化粧シート。
【請求項５】
前記熱可塑性樹脂は、塩化ビニル樹脂であることを特徴とする請求項１〜４のいずれかに記載された遮熱化粧シート。
【発明の詳細な説明】
【技術分野】
【０００１】
本発明は、熱を遮蔽する機能を有する化粧シートに関するものである。
【背景技術】
【０００２】
化粧シートは、建築基材などの表面に貼り付けて、基材表面に各種の色や絵柄などを付与することで意匠性を高めるために用いられる。一般に、ドアや外壁材の表面には明るい色より比較的暗い落ち着いた色を付与することが好まれる。それ故に、ドアや外壁材などの表面に貼り付けられる化粧シートには黒色の顔料を含む塗料でベタ印刷や柄印刷がなされている。
【０００３】
一般に用いられる黒色の顔料は、熱を吸収し易いカーボンブラックを含んでいる。太陽熱などの赤外線に曝される外表面に貼り付けられる化粧シートに黒色顔料を含む塗料が印刷されていると、化粧シート自体が熱を含んで温度が高くなり、この熱が建築基材を介して建築物内部に伝搬することになるので、建築物内部の温度管理に悪影響を及ぼす問題が生じる。
【０００４】
一方、下記特許文献１に記載されるような熱を遮熱する機能を有するシート（遮熱シート）が知られている。この遮熱シートは、混合顔料と熱可塑性樹脂とを含有する組成物をフィルム状に成形したものであり、混合顔料として、赤外線波長域における日射反射率が４０％以上ある白色顔料，赤外線波長域における日射反射率が７〜１０％以上の青，赤，緑，黄色，黒から選ばれた原色顔料を組み合わせたものを用いている。
【先行技術文献】
【特許文献】
【０００５】
【特許文献１】特開２００２−１２６７９号公報
【発明の概要】
【発明が解決しようとする課題】
【０００６】
前述した従来の遮熱シートでは、赤外線波長域の日射反射率が高い顔料を用いているので、良好な遮熱性能を有すると共に、シートに所望の色味を持たせることができる。これにより、金属層を蒸着したような遮熱シートと比較すると適度な意匠性を得ることができる。
【０００７】
しかしながら、シート表面に絵柄などの更に高度な意匠を付与することを考えた場合には、やはり表面に印刷を施すことが必要になる。この場合、シート自体が高い遮熱性能を有していたとしても、印刷層の塗料に蓄熱性のあるカーボンブラックが含まれていると、シート自体で反射した熱が印刷層で蓄熱されることになり、シート全体で効果的に熱を遮蔽することができない問題があった。
【０００８】
特に、ドアの外表面や建築物外壁の外表面に施される化粧シートには意匠として木目調などの柄模様が好まれる傾向があり、また、シートの熱可塑性樹脂に顔料を混合する場合には、シートの成形性などで混合する顔料の種類が制約されて所望の色味を持たせることができないことがある。このような事情で、化粧シートに高い意匠性を付与するためにはシート表面へ印刷を施さざるを得ない場合があり、このような場合に、化粧シートとしての高い意匠性と遮熱性を両立させることができない問題があった。
【０００９】
本発明は、このような問題に対処することを課題の一例とするものである。すなわち、本発明の目的は、シート表面に柄印刷やベタ印刷などの印刷層を形成するものであっても高い遮熱性能を得ることができる遮熱化粧シートを提供することにある。
【課題を解決するための手段】
【００１０】
このような目的を達成するために、本発明による遮熱化粧シートは、以下の構成を少なくとも具備するものである。
【００１１】
熱可塑性樹脂と顔料とを含有する組成物をシート状に成形加工したシート層と、該シート層表面に形成される印刷層とを備え、前記顔料は、少なくともカーボンブラックを含まず、赤外線反射顔料を含み、前記印刷層は、少なくともカーボンブラックを含まず、赤外線透過顔料を含むことを特徴とする。
【発明の効果】
【００１２】
このような特徴を有する遮熱化粧シートは、シート表面に柄印刷やベタ印刷などの印刷層を形成することで高い意匠性を得ることができる。そして、シート層は、カーボンブラックを含まず赤外線反射顔料を含むので、蓄熱することが無く効果的に熱を反射することができる。また、シート層表面に形成される印刷層が、カーボンブラックを含まず赤外線透過顔料を含むので、シート層で反射した熱が印刷層で蓄熱されることもない。このように本発明の遮熱化粧シートは、高い遮熱性能と高い意匠性を両立させることができる。
【図面の簡単な説明】
【００１３】
【図１】本発明の一実施形態に係る遮熱化粧シートを示した概念図である。
【図２】本発明の他の実施形態に係る遮熱化粧シートを示した概念図である。
【図３】各例のシートの遮熱効果を計測するために試験機の模式図である。
【発明を実施するための形態】
【００１４】
以下、図面等を参照しながら本発明の実施形態を説明する。図１は本発明の一実施形態に係る遮熱化粧シートを示した概念図である。遮熱化粧シート１は、シート層１０と印刷層１１を少なくとも備え、必要に応じて印刷層の保護や艶調整を行うための表面コート層１２を備えている。印刷層１１はシート層１０の表面全体に施されるものであっても、シート層１０の表面の一部に施されるものであってもよい。
【００１５】
シート層１０は、熱可塑性樹脂と顔料とを含有する組成物をシート状に成形加工した層である。加工方法としては、カレンダー成形や押し出し成形などが採用される。印刷層１１は、シート層１０の表面にベタ印刷や柄印刷を施すことで形成される層であり、遮熱化粧シート１に高い意匠性を付与するための層である。
【００１６】
シート層１０の基材となる熱可塑性樹脂は、シート状に成形加工可能なものであれば特に限定されないが、塩化ビニル樹脂、塩化ビニル系共重合樹脂、オレフィン樹脂、オレフィン系共重合樹脂、ウレタン樹脂、ウレタン系共重合樹脂、アクリル樹脂、アクリル系共重合樹脂、酢酸ビニル樹脂、酢酸ビニル系共重合樹脂、スチレン樹脂、スチレン系共重合樹脂、ポリエステル樹脂、及びポリエステル系共重合樹脂、フッソ系共重合樹脂などの単独、もしくは、２種以上の混合樹脂からなるものが好ましい。特にこれらの熱可塑性樹脂のなかでは、塩化ビニル樹脂、塩化ビニル系共重合樹脂が、樹脂物性、樹脂特性、成形加工性、コスト性などに優れているので好ましい。しかし、環境上の理由からハロゲン非含有の樹脂が要望される場合には、特にオレフィン樹脂、及びオレフィン系共重合樹脂が、好適に用いられる。
【００１７】
このような熱可塑性樹脂の基材中に含有される顔料は、少なくとも蓄熱機能が高いカーボンブラックを含まない顔料であり、更には赤外線を比較的高い反射率で反射する赤外線反射顔料２０を含むものとする。シート層１０中にカーボンブラックを含有させないことでシート層１０自体に熱が蓄熱するのを抑止することができ、シート層１０中に赤外線反射顔料２０を含有させることで、シート層１０を熱が通過して遮熱化粧シート１が貼り付けられた基材が加熱されるのを抑止することができる。シート層１０の表面には印刷層１１が形成されるので、シート層１０自体に高い意匠性を求める必要はないが、印刷層１１がシート層１０の全面に形成されない場合や、印刷層１１と透過して下地が視認できる場合を考慮して、シート層１０中の顔料は印刷層１１の意匠性を低下させないものが好ましい。このような観点から、シート層１０中に含有される赤外線反射顔料２０の例としては、赤外線反射酸化チタンが好ましい。
【００１８】
印刷層１１は、少なくともカーボンブラックを含まず、赤外線透過顔料２１を含むものとする。ここでいう赤外線透過顔料２１とは、赤外線の吸収機能と反射機能が少ない顔料である。赤外線透過顔料２１は、無機顔料であっても有機顔料であってもよい。無機顔料としては、カーボブラックを除いた天然無機顔料、クロム、酸化クロム、酸化亜鉛（亜鉛華）、合成酸化鉄赤、カドミウム黄、ニッケルチタン黄、ストロンチウム黄、アルミン酸コバルト、合成ウルトラマリン青などの合成無機顔料などを用いることができる。特には、赤外線透過機能が高いクロム及び鉄の複合酸化物が適する。有機顔料としては、多環式系、アゾ系の顔料があり、多環系顔料としては、ペリレン、ペリノン、フタロシアニン、カルボニウム、キナクリドン、イソインドリノンなど、アゾ系顔料としては、モノアゾ顔料、ジスアゾ顔料、縮合アゾ顔料などを用いることができる。また、このような赤外線透過顔料２１はシート層１０内に含有させても良い。
【００１９】
シート層１０における樹脂組成物の成形加工は、カレンダー成形加工、Ｔ−ダイ押出成形加工などによってシート状に成形される。成形加工方法に限定はないが、生産性等の面でカレンダー成形加工が適する。カレンダー成形加工によってシート層１０を得る場合には、熱可塑性樹脂に練り込んだ赤外線透過顔料や赤外線反射材が加熱ロールにプレートアウトしてその加工性を悪化させる場合がある。これに対して、一般的なシリカ系のプレートアウト防止剤では大きな改善効果が無く、炭酸カルシウムを添加することでこの加工性の悪化に対する改善効果が得られた。適正な炭酸カルシウムの添加量は熱可塑性樹脂１００重量部に対して５〜５０重量部、好ましくは１０〜３０重量部である。また、カレンダー成形加工によってシート層１０を得る場合には、バンク回りが不安定になって加工性が悪化する場合がある。これに対しては、加工助剤としてアクリル系改質剤を適量含有させることで、バンク回りを改善することができる。印刷層１１の形成は、シート層１０の成形後になされ、周知の印刷法（グラビア印刷、スクリーン印刷、オフセット印刷など）を用いることができる。
【００２０】
表面コート層２１は、表面保護や艶調整のために設けられる。表面コート層１２は、アクリル系樹脂（例えば、アクリル樹脂／塩酢ビ樹脂／セルロース樹脂／シリカの混合物）などによって、印刷層１１の形成後にグラビア印刷などで形成することができる。表面コート層２１の艶調整は、混合するシリカの量によって調整できるが、ウレタンビーズやアクリルビーズなどの付加でも艶の付与調整を行うことができる。
【００２１】
図２は表面コート層１２を塗工後の表面にエンボスＥを施した例である。印刷層１１として木目印刷を行った場合には木目のエンボス加工を施すことで効果的な意匠効果を得ることができる。木目印刷に限らず、印刷層の印刷内容とエンボスＥを組み合わせることで効果的に意匠性を高めることができる。エンボス加工は、表面コート層の塗工後にエンボス機で表面から４０μｍ程の絞を押す。
【実施例】
【００２２】
表１は、本発明の実施例（例１，例３）と比較例（例２，例４）の構成例と遮熱効果を示している。例１と例２は、視覚的に同等の木目調の印刷柄を有するものであり、例３と例４は、視覚的に同等の柿渋調の印刷柄を有するものである。よって、例１と例２或いは例３と例４は印刷層によって同等の意匠性が付与されている。
【００２３】
例１〜例４は、シート層と印刷層を備え、印刷層上に表面コート層が形成された設定厚さ０．２０ｍｍのシートであり、シート層の樹脂成分が共通している（塩化ビニル１００重量部に対して、可塑剤（DOP、エポキシ化大豆油）が３９重量部、Ba-Zn系安定剤が５．４重量部、充填剤（NS#100；日東粉化(株)）が１５重量部、加工助剤（アクリル系改質剤P-530A；三菱レイヨン(株)）が２重量部、紫外線吸収剤（LA-36；(株)ADEKA）が０．４重量部、防カビ剤（SB-1；(株)野村事務所）が２重量部）。
【００２４】
そして、例１のシート層に含有される顔料は、塩化ビニル１００重量部に対して、赤外線反射顔料（赤外線反射酸化チタンJR-1000；テイカ(株)）が２０．８重量部、赤外線透過顔料（クロム及び鉄の複合酸化物（Sicopal Black K0095；BASFジャパン(株)））が０．５５重量部、調色顔料として、黄色の顔料２（SP-491；大日精化工業(株)）が８．４重量部、茶色の顔料４（SP-811；大日精化工業(株)）が０．０５重量部含まれている。
【００２５】
例２のシート層に含有される顔料は、塩化ビニル１００重量部に対して、カーボンブラック（SP-296；大日精化工業(株)）が０．０８４重量部、調色顔料として、白色の顔料１（CR-90；石原産業(株)）が１１．６重量部、黄色の顔料２（SP-491；大日精化工業(株)）が１２．５重量部、茶色の顔料４（SP-811；大日精化工業(株)）が０．０１重量部含まれている。
【００２６】
例３のシート層に含有される顔料は、塩化ビニル１００重量部に対して、赤外線反射顔料（赤外線反射酸化チタンJR-1000；テイカ(株)）が０．８重量部、赤外線透過顔料（クロム及び鉄の複合酸化物（Sicopal Black K0095；BASFジャパン(株)））が３．６重量部、調色顔料として、黄色の顔料３（DA-P4443；大日精化工業(株)）が４．２重量部、茶色の顔料４（SP-811；大日精化工業(株)）が２．６重量部含まれている。
【００２７】
例４のシート層に含有される顔料は、塩化ビニル１００重量部に対して、カーボンブラック（SP-296；大日精化工業(株)）が０．４７重量部、調色顔料として、白色の顔料１（CR-90；石原産業(株)）が０．６７重量部、黄色の顔料３（DA-P4443；大日精化工業(株)）が４．８重量部、茶色の顔料４（SP-811；大日精化工業(株)）が２．６重量部含まれている。
【００２８】
前述したように例１と例２（木目調）或いは例３と例４（柿渋調）は印刷層によって同等の意匠性が付与されている。このような印刷層を得るために、例１と例３の印刷層には赤外線透過顔料含有塗料(SX-860；(株)昭和インク工業所)が用いられ、例２と例４の印刷層にはカーボンブラック（ＣＢ）含有塗料(SX-851；(株)昭和インク工業所)が用いられている。例１〜例４の表面コート層はいずれもアクリルコート（SX-256；(株)昭和インク工業所)である。
【００２９】
図３は、各例のシートの遮熱効果を計測するために試験機の模式図である。このような試験機によって、例１〜例４のシート表面温度と槽内温度（シートで仕切られた熱源と逆側の空間の温度）を計測した。試験機は、上面を開放した発泡スチロール製の箱ａ１（底面３０ｃｍ×３０ｃｍ、高さ３０ｃｍ）を用い、その箱ａ１の開放された上面を試験体Ｍであるシート（例１〜例４）で覆い、試験体Ｍの上方（試験体から３０ｃｍ離れた位置）に配置した赤外線電球（熱源）ａ２から赤外線を試験体Ｍに向けて照射するものである。試験体Ｍの表面に温度計ａ３の検知部を配置し、箱ａ１の内部（底面から５ｃｍ離れた位置）に熱電対ａ４の検知部を配置して、試験体Ｍの表面温度と箱ａ１内の槽内温度を計測した。計測開始から２０分後（２分毎に計測）の計測値を表１のシート表面温度及び槽内温度とした。
【００３０】
例１と例２の比較では、例２に対して例１のシート表面温度が１６．０℃低く、例２に対して例１の槽内温度が５．３℃低い結果になり、例３と例４の比較では、例４に対して例３のシート表面温度が１２．２℃低く、例４に対して例３の槽内温度が２．７℃低い結果になった。この試験結果から明らかなように、シート層の顔料が少なくともカーボンブラックを含まず赤外線反射顔料を含み、印刷層が少なくともカーボンブラックを含まず赤外線透過顔料を含む、例１と例３の遮熱化粧シートは、例２と例３の化粧シートに対して高い遮熱性能を有していることが判る。
【００３１】
【表１】
2012082602.tif 000003
【符号の説明】
【００３２】
１：遮熱化粧シート，
１０：シート層，
１１：印刷層，
１２：表面コート層，
２０：赤外線反射顔料，
２１：赤外線透過顔料
【図１】
2012082602.tif 000004
【図２】
2012082602.tif 000005
【図３】
2012082602.tif 000006